(57)【要約】【課題】透明性に優れるとともに高い耐衝撃性を有するポリ（チオ）ウレタン樹脂を製造することができる重合性組成物を提供する。【解決手段】１，４−ビス（イソシアナトメチル）シクロヘキサンを含むポリイソシアネート成分と、分子量が４００以上であり、２つ以上の水酸基を有するジオール化合物を含むポリオール成分と、２つ以上のメルカプト基を有するポリチオール化合物を含むポリチオール成分と、を含む光学材料用重合性組成物。【選択図】なし【特許請求の範囲】
【請求項１】
１，４−ビス（イソシアナトメチル）シクロヘキサンを含むポリイソシアネート成分と、
分子量が４００以上であり、２つの水酸基を有するジオール化合物を含むポリオール成分と、
２つのメルカプト基を有するジチオール化合物を含むポリチオール成分と、を含む光学材料用重合性組成物。
【請求項２】
分子量が４００以上であり、２つの水酸基を有する前記ジオール化合物が、ポリエーテルジオールを含む、請求項１に記載の光学材料用重合性組成物。
【請求項３】
前記ポリエーテルジオールが、ポリテトラメチレンエーテルグリコールを含む、請求項２に記載の光学材料用重合性組成物。
【請求項４】
前記１，４−ビス（イソシアナトメチル）シクロヘキサンが、７０モル％以上９９モル％以下の割合でトランス体を含有する、請求項１乃至３のいずれかに記載の光学材料用重合性組成物。
【請求項５】
前記ポリイソシアネート成分が、２つ以上のイソシアナト基を有する芳香族ポリイソシアネート化合物をさらに含む、請求項１乃至４のいずれかに記載の光学材料用重合性組成物。
【請求項６】
前記芳香族ポリイソシアネート化合物が、４，４'−ジフェニルメタンジイソシアネート、２，４'−ジフェニルメタンジイソシアネート、および２，２'−ジフェニルメタンジイソシアネートからなる群より選択される少なくとも１つを含む、請求項５に記載の光学材料用重合性組成物。
【請求項７】
前記ジチオール化合物が、１，３−プロパンジチオール、およびビス（２−メルカプトエチル）スルフィドからなる群から選択される少なくとも１つを含む、請求項１乃至６のいずれかに記載の光学材料用重合性組成物。
【請求項８】
前記ポリイソシアネート成分と前記ポリオール成分とが、プレポリマーを形成している、請求項１乃至７のいずれかに記載の光学材料用重合性組成物。
【請求項９】
請求項１乃至８のいずれかに記載の光学材料用重合性組成物の硬化物からなる成形体。
【請求項１０】
請求項９に記載の成形体からなる光学材料。
【請求項１１】
請求項９に記載の成形体からなるプラスチックレンズ。
【請求項１２】
請求項１１に記載のプラスチックレンズと、
前記プラスチックレンズの少なくとも一方の面上に設けられたハードコート層および反射防止膜層と、を備える積層プラスチックレンズ。
【発明の詳細な説明】
【技術分野】
【０００１】
本発明は、透明性を有する高屈折率高強度材料用の重合性組成物に関する。より詳細には、光学材料用の重合性組成物、当該組成物から製造される成形体、光学材料、プラスチックレンズ、および積層プラスチックレンズに関する。
【背景技術】
【０００２】
光学材料として用いられる素材は古来ガラスが主であったが、近年では光学材料用のプラスチックが種々開発され、ガラスの代替として利用が広がっている。眼鏡レンズ等の光学材料としても、優れた光学特性を有し、軽量で割れず、成形性にも優れることから、アクリル樹脂、脂肪族カーボネート樹脂、ポリカーボネート、ポリウレタン等のプラスチック材料が主として用いられるようになっている。
【０００３】
中でもポリウレタン樹脂は、屈折率等の光学的特性および耐衝撃性等の機械的特性が良好であることから、光学材料を製造するための有用なポリマーとして使用されている。また、ポリウレタン樹脂は、原料ポリマーである、ポリイソシアネートおよびポリオールの種類や配合割合を変更することにより、物性を調整することができる。そのため、ポリウレタン樹脂は、例えば、押出成形、射出成形等、熱可塑性樹脂の成形加工方法における成形材料として用いられ、得られる成形品は、各種産業分野において広く使用されている。
【０００４】
たとえば、特許文献１には、ポリイソシアネートとしての１，４−ビス（イソシアナトメチル）シクロヘキサンと、ポリオールまたはポリチオールとしての分子量２００以上４００未満の活性水素化合物および分子量８０以上２００以下の活性水素化合物を所定の割合で用いて製造される熱硬化性ポリウレタン樹脂が、硬度、透明性および耐熱性といった特性に優れることが記載されている。
【先行技術文献】
【特許文献】
【０００５】
【特許文献１】特開２０１４−５５２２９号公報
【発明の概要】
【発明が解決しようとする課題】
【０００６】
本発明者は、特許文献１のポリウレタン樹脂において、耐衝撃性に改善の余地があることを見出した。
【０００７】
本発明は、上記課題を鑑みてなされたものであり、透明性を有し高い耐衝撃性を有するポリ（チオ）ウレタン樹脂を製造することができる重合性組成物を提供することを目的とする。
【課題を解決するための手段】
【０００８】
すなわち、本発明は以下に示すことができる。
［１］  １，４−ビス（イソシアナトメチル）シクロヘキサンを含むポリイソシアネート成分と、
分子量が４００以上であり、２つの水酸基を有するジオール化合物を含むポリオール成分と、
２つのメルカプト基を有するジチオール化合物を含むポリチオール成分と、を含む光学材料用重合性組成物。
［２］  分子量が４００以上であり、２つの水酸基を有する前記ジオール化合物が、ポリエーテルジオールを含む、［１］に記載の光学材料用重合性組成物。
［３］  前記ポリエーテルジオールが、ポリテトラメチレンエーテルグリコールを含む、［２］に記載の光学材料用重合性組成物。
［４］  前記１，４−ビス（イソシアナトメチル）シクロヘキサンが、８０モル％以上９３モル％以下の割合でトランス体を含有する、［１］乃至［３］のいずれかに記載の光学材料用重合性組成物。
［５］  前記ポリイソシアネート成分が、２つ以上のイソシアナト基を有する芳香族ポリイソシアネート化合物をさらに含む、［１］乃至［４］のいずれかに記載の光学材料用重合性組成物。
［６］  前記芳香族ポリイソシアネート化合物が、４，４'−ジフェニルメタンジイソシアネート、２，４'−ジフェニルメタンジイソシアネート、および２，２'−ジフェニルメタンジイソシアネートからなる群より選択される少なくとも１つを含む、［５］に記載の光学材料用重合性組成物。
［７］  前記ジチオール化合物が、１，３−プロパンジチオール、およびビス（２−メルカプトエチル）スルフィドからなる群から選択される少なくとも１つを含む、［１］乃至［６］のいずれかに記載の光学材料用重合性組成物。
［８］  前記ポリイソシアネート成分と前記ポリオール成分とが、プレポリマーを形成している、［１］乃至［７］のいずれかに記載の光学材料用重合性組成物。
［９］  ［１］乃至［８］のいずれかに記載の光学材料用重合性組成物の硬化物からなる成形体。
［１０］  ［９］に記載の成形体からなる光学材料。
［１１］  ［９］に記載の成形体からなるプラスチックレンズ。
［１２］  ［１１］に記載のプラスチックレンズと、
前記プラスチックレンズの少なくとも一方の面上に設けられたハードコート層および反射防止膜層と、を備える積層プラスチックレンズ。
【発明の効果】
【０００９】
本発明によれば、その硬化物が透明性と優れた耐衝撃性を有し、光学材料として好適に使用することができる、重合性樹脂組成物が提供される。
【発明を実施するための形態】
【００１０】
本発明の光学材料用重合性組成物およびその用途を、以下の実施の形態に基づいて説明する。
【００１１】
（光学材料用重合性組成物）
本実施形態の光学材料用重合性組成物（以下、単に「重合性組成物」とも称する）は、
１，４−ビス（イソシアナトメチル）シクロヘキサンを含むポリイソシアネート成分（Ａ）と、
分子量が４００以上であり、２つの水酸基を有するジオール化合物を含むポリオール成分（Ｂ）と、
２つのメルカプト基を有するジチオール化合物を含むポリチオール成分（Ｃ）と、を含む。
【００１２】
本実施形態の重合性組成物は、上述の特定のポリイソシアネート成分（Ａ）、ポリオール成分（Ｂ）およびポリチオール成分（Ｃ）を組み合わせて含むことにより、当該重合性組成物の硬化物が、従来の重合性組成物と比較して改善された耐衝撃性および透明性を有する。より詳細には、本発明者は、特許文献１に記載されるような従来の重合性組成物において、分子量が４００未満の活性水素化合物を用いることにより、得られる樹脂の透明性が向上するものの、このような樹脂は耐衝撃性において改善の余地があることを見出した。分子量が４００を超える活性水素化合物を用いることにより、耐衝撃性の向上は期待できるものの、このような高分子量の活性水素化合物を用いた場合、得られる樹脂に白化が生じる場合があった。本発明者は、上述の特定の成分を組み合わせて用いることにより、得られる樹脂の白化を抑制しつつ、耐衝撃性を改善できることを見出し本発明を完成させた。
【００１３】
以下、各成分について説明する。
＜ポリイソシアネート成分（Ａ）＞
本実施形態の重合性組成物に用いられるポリイソシアネート成分（Ａ）は、１，４−ビス（イソシアナトメチル）シクロヘキサンを含む。
【００１４】
１，４−ビス（イソシアナトメチル）シクロヘキサンは、シス−１，４−ビス（イソシアナトメチル）シクロヘキサン（以下、「シス１，４体」と称する）、および、トランス−１，４−ビス（イソシアナトメチル）シクロヘキサン（以下、「トランス１，４体」と称する）の立体異性体を含む。一実施形態において、用いる１，４−ビス（イソシアナトメチル）シクロヘキサン全体に対し、トランス１，４体は、例えば、７０モル％以上、好ましくは、８０モル％以上、より好ましくは、８５モル％以上、例えば、９９モル％以下、好ましくは、９７モル％以下、より好ましくは、９３モル％以下の量である。
【００１５】
トランス１，４体の含有割合が上記下限以上であれば、得られる重合性組成物の硬化物が、優れた耐熱性および耐衝撃性を有する。また、トランス１，４体の含有割合が上記上限以下であれば、得られる重合性組成物の硬化物が透明性を有する。
【００１６】
１，４−ビス（イソシアナトメチル）シクロヘキサンは、例えば、市販のアミンや、特開２０１１−６３８２号公報等に記載される方法により得られたアミン等を用い、例えば、特開平７−３０９８２７号公報に記載される冷熱２段法（直接法）や造塩法、あるいは、特開２００４−２４４３４９号公報や特開２００３−２１２８３５号公報等に記載されるノンホスゲン法等により、製造することができる。
【００１７】
また、１，４−ビス（イソシアナトメチル）シクロヘキサンは、本発明の効果を阻害しない範囲において、変性体の形態であってもよい。
【００１８】
１，４−ビス（イソシアナトメチル）シクロヘキサンの変性体としては、例えば、１，４−ビス（イソシアナトメチル）シクロヘキサンの多量体（例えば、ダイマー（例えば、ウレチジオン変性体等）、トリマー（例えば、イソシアヌレート変性体、イミノオキサジアジンジオン変性体等）等）、ビウレット変性体（例えば、１，４−ビス（イソシアナトメチル）シクロヘキサンと水との反応により生成するビウレット変性体等）、アロファネート変性体（例えば、１，４−ビス（イソシアナトメチル）シクロヘキサンとモノオールまたは低分子量ポリオールとの反応より生成するアロファネート変性体等）、ポリオール変性体（例えば、１，４−ビス（イソシアナトメチル）シクロヘキサンと低分子量ポリオールまたは高分子量ポリオールとの反応より生成するポリオール変性体等）、オキサジアジントリオン変性体（例えば、１，４−ビス（イソシアナトメチル）シクロヘキサンと炭酸ガスとの反応により生成するオキサジアジントリオン変性体等）、カルボジイミド変性体（１，４−ビス（イソシアナトメチル）シクロヘキサンの脱炭酸縮合反応により生成するカルボジイミド変性体等）等が挙げられる。
【００１９】
本実施形態の重合性樹脂組成物に用いられるポリイソシアネート成分（Ａ）は、その他のポリイソシアネート化合物を含んでもよい。その他のポリイソシアネート化合物としては、例えば、芳香族ポリイソシアネート、芳香脂肪族ポリイソシアネート、脂肪族ポリイソシアネート等が挙げられる。中でも、得られる重合性組成物の硬化物の耐衝撃性および透明性が優れることから、ポリイソシアネート成分（Ａ）は、芳香族ポリイソシアネート、または芳香脂肪族ポリイソシアネートを含むことが好ましい。
【００２０】
芳香族ポリイソシアネートとしては、２つ以上のイソシアナト基を有する芳香族ポリイソシアネートが好ましい。２つ以上のイソシアナト基を有する芳香族ポリイソシアネートとしては、例えば、２，４−トリレンジイソシアネートおよび２，６−トリレンジイソシアネート、ならびにこれらの異性体混合物（ＴＤＩ）、４，４'−ジフェニルメタンジイソシアネート、２，４'−ジフェニルメタンジイソシアネートおよび２，２'−ジフェニルメタンジイソシアネート、ならびにこれらの異性体混合物（ＭＤＩ）、トルイジンジイソシアネート（ＴＯＤＩ）、パラフェニレンジイソシアネート、ナフタレンジイソシアネート（ＮＤＩ）等が挙げられる。
【００２１】
中でも、芳香族ポリイソシアネートとしては、４，４'−ジフェニルメタンジイソシアネート、２，４'−ジフェニルメタンジイソシアネート、および２，２'−ジフェニルメタンジイソシアネートから選択される少なくとも１つを用いることが好ましい。このような芳香族ポリイソシアネートを含むことにより、得られる重合性組成物の硬化物は、透明性、耐衝撃性、および耐熱性を良好なバランスで有し、高い屈折率を維持する。
【００２２】
芳香脂肪族ポリイソシアネートとしては、２つ以上のイソシアナト基を有する芳香脂肪族ポリイソシアネートが好ましい。２つ以上のイソシアナト基を有する芳香脂肪族ポリイソシアネートとしては、例えば、１，３−キシリレンジイソシアネートおよび１，４−キシリレンジイソシアネート、ならびにこれらの異性体混合物（ＸＤＩ）、１，３−テトラメチルキシリレンジイソシアネートおよび１，４−テトラメチルキシリレンジイソシアネート、ならびにこれらの異性体混合物（ＴＭＸＤＩ）等が挙げられる。このような芳香脂肪族ポリイソシアネートを含むことにより、得られる重合性組成物の硬化物は、透明性、耐衝撃性、および耐熱性を良好なバランスで有し、高い屈折率を維持する。
【００２３】
ポリイソシアネート成分（Ａ）として用いることができる脂肪族ポリイソシアネートとしては、例えば、エチレンジイソシアネート、トリメチレンジイソシアネート、テトラメチレンジイソシアネート、ペンタメチレンジイソシアネート（ＰＤＩ）、ヘキサメチレンジイソシアネート（ＨＤＩ）、オクタメチレンジイソシアネート、ノナメチレンジイソシアネート、２，２'−ジメチルペンタンジイソシアネート、２，２，４−トリメチルヘキサンジイソシアネート、デカメチレンジイソシアネート、ブテンジイソシアネート、１，３−ブタジエン−１，４−ジイソシアネート、２，４，４−トリメチルヘキサメチレンジイソシアネート、１，６，１１−ウンデカメチレントリイソシアネート、１，３，６−ヘキサメチレントリイソシアネート、１，８−ジイソシアネート−４−イソシアナトメチルオクタン、２，５，７−トリメチル−１，８−ジイソシアネート−５−イソシアナトメチルオクタン、ビス（イソシアナトエチル）カーボネート、ビス（イソシアナトエチル）エーテル、１，４−ブチレングリコールジプロピルエーテル−ω、ω'−ジイソシアネート、リジンイソシアナトメチルエステル、リジントリイソシアネート、２−イソシアナトエチル−２，６−ジイソシアネートヘキサノエート、２−イソシアナトプロピル−２，６−ジイソシアネートヘキサノエート、ビス（４−イソシアネート−ｎ−ブチリデン）ペンタエリスリトール、２，６−ジイソシアネートメチルカプロエート等が挙げられる。
【００２４】
また、脂肪族ポリイソシアネートは、脂環族ポリイソシアネート（１，４−ビス（イソシアナトメチル）シクロヘキサンを除く）を含み得る。
【００２５】
このような脂環族ポリイソシアネート（１，４−ビス（イソシアナトメチル）シクロヘキサンを除く）としては、例えば、イソホロンジイソシアネート、１，３−ビス（イソシアナトメチル）シクロヘキサン、トランス，トランス−、トランス，シス−、およびシス，シス−ジシクロヘキシルメタンジイソシアネートおよびこれらの混合物（水添ＭＤＩ）、１，３−または１，４−シクロヘキサンジイソシアネートおよびこれらの混合物、１，３−または１，４−ビス（イソシアナトエチル）シクロヘキサン、メチルシクロヘキサンジイソシアネート、２，２'−ジメチルジシクロヘキシルメタンジイソシアネート、ダイマー酸ジイソシアネート、２，５−ジイソシアナトメチルビシクロ〔２．２．１〕−ヘプタン、２，６−ジイソシアナトメチルビシクロ〔２．２．１〕−ヘプタン（ＮＢＤＩ）、２−イソシアナトメチル−２−（３−イソシアナトプロピル）−５−イソシアナトメチルビシクロ−〔２．２．１〕−ヘプタン、２−イソシアナトメチル−２−（３−イソシアナトプロピル）−６−イソシアナトメチルビシクロ−〔２．２．１〕−ヘプタン、２−イソシアナトメチル３−（３−イソシアナトプロピル）−５−（２−イソシアナトエチル）−ビシクロ−〔２．２．１〕−ヘプタン、２−イソシアナトメチル３−（３−イソシアナトプロピル）−６−（２−イソシアナトエチル）−ビシクロ−〔２．２．１〕−ヘプタン、２−イソシアナトメチル−２−（３−イソシアナトプロピル）−５−（２−イソシアナトエチル）−ビシクロ−〔２．２．１〕−ヘプタン、２−イソシアナトメチル−２−（３−イソシアナトプロピル）−６−（２−イソシアナトエチル）−ビシクロ−〔２．２．１〕−ヘプタン等が挙げられる。
【００２６】
ポリイソシアネート成分（Ａ）が、１，４−ビス（イソシアナトメチル）シクロヘキサンに加え、上述の他のポリイソシアネート化合物を含む場合、ポリイソシアネート成分（Ａ）全体に対する１，４−ビス（イソシアナトメチル）シクロヘキサンの量は、例えば、２０モル％以上、好ましくは、３０モル％以上、より好ましくは、３５モル％以上であり、例えば、９０モル％以下、好ましくは、８０モル％以下、より好ましくは、７０モル％以下である。
【００２７】
１，４−ビス（イソシアナトメチル）シクロヘキサンの含有割合が上記範囲内であれば、得られる重合性組成物の硬化物は、優れた耐熱性、耐衝撃性、および透明性を有し得る。
【００２８】
ポリイソシアネート成分（Ａ）が、上述の他のポリイソシアネート化合物として上述の芳香族ポリイソシアネート化合物および／または芳香脂肪族ポリイソシアネート化合物を含む場合、ポリイソシアネート成分（Ａ）全体に対するこれらの芳香族ポリイソシアネート化合物および／または芳香脂肪族ポリイソシアネート化合物の量は、例えば、５モル％以上、好ましくは、１０モル％以上、より好ましくは、２０モル％以上であり、例えば、６０モル％以下、好ましくは、５０モル％以下、より好ましくは、４０モル％以下である。
【００２９】
芳香族ポリイソシアネート化合物および／または芳香脂肪族ポリイソシアネート化合物の含有割合が上記範囲内であれば得られる重合性組成物の硬化物は、優れた耐熱性、耐衝撃性、および透明性を有し得る。
【００３０】
＜ポリオール成分（Ｂ）＞
本実施形態の重合性組成物に用いられるポリオール成分（Ｂ）は、分子量が４００以上であり、２つの水酸基を有するジオール化合物を含む。分子量が４００以上のジオール化合物を用いることにより、得られる重合性組成物の硬化物は、優れた耐衝撃性を有する。
【００３１】
ここで、本明細書で用いられる「ポリオール成分（Ｂ）の分子量」は、ポリオール成分（Ｂ）の水酸基価（ＯＨＶ）（ｍｇＫＯＨ／ｇ）に基づいて算出される数平均分子量Ｍｎである。水酸基価（ＯＨＶ）（ｍｇＫＯＨ／ｇ）とは、ポリオール１ｇ中に含まれる水酸基と当量の水酸化カリウムのｍｇ数である。
例えば分子量Ｍのポリジオールの水酸基価が１１２（ｍｇＫＯＨ／ｇ）であった場合、分子量Ｍは以下のように求める。
ポリジオールの水酸基価（ＯＨＶ）＝１１２（ｍｇＫＯＨ／ｇ）
ポリジオール１ｇ中のＯＨ基のｍｏｌ数＝１１２（ｍｇＫＯＨ／ｇ）／５６．１（ＫＯＨの分子量）＝１．９９６４×１０−３ｍｏｌ／ｇ
ポリジオール１ｇ中のジオール分子（ＨＯ−Ｒ−ＯＨ）のｍｏｌ数＝１．９９６４×１０−３（ｍｏｌ／ｇ）／２（ｍｏｌ／ｇ）
すなわち、ポリジオール１ｇ中に、数平均分子量Ｍｎのポリジオールが１．９９６４×１０−３／２（ｍｏｌ）存在するから、ポリジオール１ｍｏｌあたりのポリジオールの質量（ｇ）としてポリジオールの分子量Ｍを求める：
Ｍ（分子量）＝１（ｇ）／（１．９９６４×１０−３／２）（ｍｏｌ）
Ｍ＝１００２。
【００３２】
本実施形態で用いられるジオール化合物としては、分子量が４００以上の、ポリエーテルジオール、ポリエステルジオール、ポリカーボネートジオール、植物油ジオール、ポリオレフィンジオール、アクリルジオール、ビニルモノマー変性ジオール等が挙げられる。中でも、ジオール化合物として、ポリエーテルジオールが挙げられる。ジオール化合物は、１種単独で用いてもよいし、２種以上を組み合わせて用いてもよい。
【００３３】
本実施形態で用いられるジオール化合物の分子量の下限値は、４００以上であり、好ましくは、４５０以上であり、より好ましくは、５００以上である。本実施形態で用いられるポリオール化合物の分子量の上限値は、例えば、２０００以下であり、好ましくは、１８００以下であり、より好ましくは、１６００以下である。ポリオール化合物の分子量が上記範囲内であれば、得られる樹脂組成物の硬化物の透明性を損なうことなく、耐衝撃性を改善することができる。
【００３４】
ポリエーテルジオールとしては、例えば、ポリオキシアルキレングリコール、ポリテトラメチレンエーテルグリコール等が挙げられる。
【００３５】
ポリオキシアルキレングリコールは、例えば、アルキレンオキサイドの付加重合物である。
【００３６】
アルキレンオキサイドとしては、例えば、プロピレンオキサイド、エチレンオキサイド、ブチレンオキサイド、スチレンオキサイド等が挙げられる。また、これらアルキレンオキサイドは、単独使用または２種類以上併用することができる。また、これらのうち、好ましくは、プロピレンオキサイド、エチレンオキサイド、ブチレンオキサイドが挙げられる。なお、ポリオキシアルキレングリコールには、例えば、プロピレンオキサイドと、エチレンオキサイド等のアルキレンオキサイドとのランダムおよび／またはブロック共重合体が含まれる。
【００３７】
ポリエステルジオールとしては、例えば、低分子量ジオール（例えば、エチレングリコール、プロピレングリコール、１，３−プロパンジオール、およびビスフェノールＡ等）と多塩基酸とを、反応させて得られる重縮合物が挙げられる。
【００３８】
多塩基酸としては、例えば、シュウ酸、マロン酸、コハク酸、メチルコハク酸、グルタール酸、アジピン酸、１，１−ジメチル−１，３−ジカルボキシプロパン、３−メチル−３−エチルグルタール酸、アゼライン酸、およびセバシン酸等の飽和脂肪族ジカルボン酸（Ｃ１１〜１３）；例えば、マレイン酸、フマル酸、およびイタコン酸等の不飽和脂肪族ジカルボン酸；例えば、オルソフタル酸、イソフタル酸、テレフタル酸、トルエンジカルボン酸、およびナフタレンジカルボン酸等の芳香族ジカルボン酸；例えば、ヘキサヒドロフタル酸等の脂環族ジカルボン酸；例えば、ダイマー酸、水添ダイマー酸、ヘット酸等のカルボン酸；これらのカルボン酸から誘導される酸無水物（例えば、無水シュウ酸、無水コハク酸、無水マレイン酸、無水フタル酸、無水２−アルキル（Ｃ１２〜Ｃ１８）コハク酸、無水テトラヒドロフタル酸、無水トリメリット酸）；ならびにこれらのカルボン酸等から誘導される酸ハライド（例えば、シュウ酸ジクロライド、アジピン酸ジクロライド、セバシン酸ジクロライド等）が挙げられる。
【００３９】
ポリエステルジオールとしてはまた、植物由来のポリエステルジオール、具体的には、上記した低分子量ジオールを開始剤として、ヒドロキシル基含有植物油脂肪酸（例えば、リシノレイン酸を含有するひまし油脂肪酸、１２−ヒドロキシステアリン酸を含有する水添ひまし油脂肪酸等）等のヒドロキシカルボン酸を、縮合反応させて得られる植物油系ポリエステルジオールが挙げられる。
【００４０】
ポリエステルジオールとしては、例えば、上記した低分子量ジオールを開始剤として、例えば、ε−カプロラクトン、γ−バレロラクトン等のラクトン類や、例えば、Ｌ−ラクチド、Ｄ−ラクチド等のラクチド類等を開環重合して得られる、ポリカプロラクトンジオール、またはポリバレロラクトンジオール、あるいはこれらのラクトン類またはラクチド類に２価アルコールを共重合したラクトン系ポリエステルジオール等が挙げられる。
【００４１】
ポリカーボネートジオールとしては、例えば、上記した低分子量ジオールを開始剤とするエチレンカーボネートの開環重合物、あるいは、例えば、１，４−ブタンジオール、１，５−ペンタンジオール、３−メチル−１，５−ペンタンジオール、または１，６−ヘキサンジオール等の２価アルコールと、開環重合物とを共重合した非晶性ポリカーボネートジオール等が挙げられる。
【００４２】
植物油ジオールとしては、例えば、ひまし油、やし油等のヒドロキシル基含有植物油等が挙げられる。植物油ジオールとしては、より具体的には、例えば、ひまし油ジオール、または、ひまし油脂肪酸とポリプロピレングリコールとの反応により得られるエステル変性ひまし油ジオール等が挙げられる。
【００４３】
ポリオレフィンジオールとしては、例えば、ポリブタジエングリコール、部分ケン化エチレン−酢酸ビニル共重合体等が挙げられる。
【００４４】
アクリルジオールとしては、例えば、ヒドロキシル基含有アクリレートと、ヒドロキシル基含有アクリレートと共重合可能な共重合性ビニルモノマーとを、共重合させることによって得られる共重合体が挙げられる。
【００４５】
ヒドロキシル基含有アクリレートとしては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレート等が挙げられる。好ましくは、２−ヒドロキシエチル（メタ）アクリレート等が挙げられる。
【００４６】
共重合性ビニルモノマーとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、イソノニル（メタ）アクリレート、２−エチルヘキシル（メタ）アクリレート、シクロヘキシルアクリレート等のアルキル（メタ）アクリレート（炭素数１〜１２）；例えば、スチレン、ビニルトルエン、α−メチルスチレン等の芳香族ビニル；例えば、（メタ）アクリロニトリル等のシアン化ビニル；例えば、（メタ）アクリル酸、フマル酸、マレイン酸、イタコン酸等のカルボキシル基を含むビニルモノマー、または、そのアルキルエステル；例えば、エチレングリコールジ（メタ）アクリレート、ブチレングリコールジ（メタ）アクリレート、ヘキサンジオールジ（メタ）アクリレート、オリゴエチレングリコールジ（メタ）アクリレート等のアルカンポリオールポリ（メタ）アクリレート；例えば、３−（２−イソシアネート−２−プロピル）−α−メチルスチレン等のイソシアネート基を含むビニルモノマー等が挙げられる。
【００４７】
アクリルジオールは、これらヒドロキシル基含有アクリレートと、共重合性ビニルモノマーとを、適当な溶剤および重合開始剤の存在下において共重合させることにより得ることができる。
【００４８】
ビニルモノマー変性ジオールは、高分子量ジオールと、ビニルモノマーとの反応により得ることができる。
【００４９】
好ましい実施形態において、ジオール化合物として、分子量が４００以上のポリテトラメチレンエーテルグリコールが用いられる。このようなポリテトラメチレンエーテルポリオールを用いることにより、得られる重合性組成物の硬化物は、優れた耐衝撃性を有し得る。
【００５０】
本実施形態に用いられるポリオール成分（Ｂ）は、上述の分子量が４００以上のジオール化合物に加え、本発明の効果を損なわない範囲で、他のポリオール化合物を含んでもよい。使用できる他のポリオール化合物としては、分子量が４００未満のジオール化合物、および３つ以上の水酸基を有するポリオール等が挙げられる。
【００５１】
分子量が４００未満のジオール化合物としては、分子量が４００未満、好ましくは、３５０未満、より好ましくは、３００未満のジオール化合物、特に、分子量が４００未満の、ポリエーテルジオール、ポリエステルジオール、ポリカーボネートジオール、ポリオレフィンジオール、アクリルジオール、ビニルモノマー変性ジオール等が挙げられる。このジオール化合物の分子量の下限値は、例えば、８０以上、好ましくは、１００以上である。中でも、ポリエーテルジオールを用いることが好ましい。このような分子量が４００未満のジオール化合物を用いることにより、得られる重合性組成物の硬化物は優れた透明性を有し得る。
【００５２】
ポリオール成分（Ｂ）が、分子量４００以上のジオール化合物と分子量４００未満のジオール化合物を含む場合、分子量４００未満のジオール化合物は、分子量４００以上のジオール化合物に対し、例えば、１０モル％以上９０モル％以下の量である。
【００５３】
３つ以上の水酸基を有するポリオールとしては、３官能以上の、ポリエーテルポリオール、ポリエステルポリオール、およびポリカーボネートポリオールが挙げられる。
【００５４】
＜ポリチオール成分（Ｃ）＞
本実施形態の重合性組成物に用いられるポリチオール成分（Ｃ）は、２つのメルカプト基を有するジチオール化合物を含む。
【００５５】
本実施形態で用いられるジチオール化合物としては、脂肪族ジチオール、芳香族ジチオール、複素環含有ジチオール、メルカプト基以外に硫黄原子を含有する脂肪族ジチオール、メルカプト基以外に硫黄原子を含有する芳香族ジチオール、メルカプト基以外に硫黄原子を含有する複素環含有ジチオール等が挙げられる。
【００５６】
脂肪族ジチオールとしては、例えば、メタンジチオール、１，２−エタンジチオール、１，１−プロパンジチオール、１，２−プロパンジチオール、１，３−プロパンジチオール、２，２−プロパンジチオール、１，６−ヘキサンジチオール、１，１−シクロヘキサンジチオール、１，２−シクロヘキサンジチオール、２，２−ジメチルプロパン−１，３−ジチオール、３，４−ジメトキシブタン−１，２−ジチオール、１−メチルシクロヘキサン−２，３−ジチオール、１，１−ビス（メルカプトメチル）シクロヘキサン、１，２−ジメルカプトプロピルメチルエーテル、２，３−ジメルカプトプロピルメチルエーテル、ビス（２−メルカプトエチル）エーテル、チオリンゴ酸ビス（２−メルカプトエチルエステル）、２，３−ジメルカプトコハク酸（２−メルカプトエチルエステル）、２，３−ジメルカプト−１−プロパノール（２−メルカプトアセテート）、２，３−ジメルカプト−１−プロパノール（３−メルカプトプロピオネート）、ジエチレングリコールビス（２−メルカプトアセテート）、ジエチレングリコールビス（３−メルカプトプロピオネート）、２，２−ビス（メルカプトメチル）−１，３−プロパンジチオール、エチレングリコールビス（２−メルカプトアセテート）、エチレングリコールビス（３−メルカプトプロピオネート）、ブタンジオールビス（２−メルカプトグリコレート）、ブタンジオールビス（３−メルカプトプロピオネート）、テトラエチレングリコールビス（３−メルカプトプロピオネート）、トリメチロールプロパンビス（２−メルカプトアセテート）、トリメチロールプロパンビス（３−メルカプトプロピオネート）等が挙げられる。
【００５７】
芳香族ジチオールとしては、例えば、１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、２，５−トルエンジチオール、３，４−トルエンジチオール、１，４−ナフタレンジチオール、１，５−ナフタレンジチオール、２，６−ナフタレンジチオール、２，７−ナフタレンジチオール、２，４−ジメチルベンゼン−１，３−ジチオール、４，５−ジメチルベンゼン−１，３−ジチオール、フェニルメタン−１，１−ジチオール、１，２−ビス（メルカプトメチレンオキシ）ベンゼン、１，３−ビス（メルカプトメチレンオキシ）ベンゼン、１，４−ビス（メルカプトメチレンオキシ）ベンゼン、１，２−ビス（メルカプトエチレンオキシ）ベンゼン、１，３−ビス（メルカプトエチレンオキシ）ベンゼン、１，４−ビス（メルカプトエチレンオキシ）ベンゼン、２，２'−ジメルカプトビフェニル、４，４'−ジメルカプトビフェニル、４，４'−ジメルカプトビベンジル、９，１０−アントラセンジメタンチオール、１，３−ジ（ｐ−メトキシフェニル）プロパン−２，２−ジチオール、１，３−ジフェニルプロパン−２，２−ジチオール、２，４−ジ（ｐ−メルカプトフェニル）ペンタン等が挙げられる。
【００５８】
複素環含有ジチオールとしては、例えば、２−メチルアミノ−４，６−ジチオール−ｓｙｍ−トリアジン、２−エチルアミノ−４，６−ジチオール−ｓｙｍ−トリアジン、２−アミノ−４，６−ジチオール−ｓｙｍ−トリアジン、２−メトキシ−４，６−ジチオール−ｓｙｍ−トリアジン、２−モルホリノ−４，６−ジチオール−ｓｙｍ−トリアジン、２−シクロヘキシルアミノ−４，６−ジチオール−ｓｙｍ−トリアジン、２−フェノキシ−４，６−ジチオール−ｓｙｍ−トリアジン、２−チオベンゼンオキシ−４，６−ジチオール−ｓｙｍ−トリアジン、２−チオブチルオキシ−４，６−ジチオール−ｓｙｍ−トリアジン等が挙げられる。
【００５９】
メルカプト基以外に硫黄原子を含有する脂肪族ジチオールとしては、例えば、ビス（メルカプトメチル）スルフィド、ビス（２−メルカプトエチル）スルフィド、ビス（メルカプトメチルチオ）メタン、ビス（２−メルカプトエチルチオ）メタン、１，２−ビス（メルカプトメチルチオ）エタン、２，５−ジメルカプト−１，４−ジチアン、ビス（メルカプトメチル）ジスルフィド、ビス（メルカプトエチル）ジスルフィド、１，２−ビス（２−メルカプトエチルチオ）エタン、１，２−ビス（３−メルカプトプロピル）エタン、１，３−ビス（メルカプトメチルチオ）プロパン、１，３−ビス（２−メルカプトエチルチオ）プロパン、１，３−ビス（３−メルカプトプロピルチオ）プロパン、４，６−ビス（メルカプトメチルチオ）−１，３−ジチアン、２−（２，２−ビス（メルカプトメチルチオ）エチル）−１，３−ジチエタン、ビス（メルカプトプロピル）ジスルフィド等、およびこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシプロピルスルフィドビス（２−メルカプトアセテート）、ヒドロキシプロピルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピオネート）、ヒドロキシプロピルジスルフィドビス（２−メルカプトアセテート）、ヒドロキシプロピルジスルフィドビス（３−メルカプトプロピオネート）、２−メルカプトエチルエーテルビス（２−メルカプトアセテート）、２−メルカプトエチルエーテルビス（３−メルカプトプロピオネート）、１，２−ビス〔（２−メルカプトエチル）チオ〕−３−メルカプトプロパン、１，４−ジチアン−２，５−ジオールビス（２−メルカプトアセテート）、１，４−ジチアン−２，５−ジオールビス（３−メルカプトプロピオネート）、チオジグリコール酸ビス（２−メルカプトエチルエステル）、チオジプロピオン酸ビス（２−メルカプトエチルエステル）、４，４−チオジブチル酸ビス（２−メルカプトエチルエステル）、ジチオジグリコール酸ビス（２−メルカプトエチルエステル）、ジチオジプロピオン酸ビス（２−メルカプトエチルエステル）、４，４−ジチオジブチル酸ビス（２−メルカプトエチルエステル）等が挙げられる。
【００６０】
メルカプト基以外に硫黄原子を含有する芳香族ジチオールとしては、例えば、１，２−ビス（メルカプトメチルチオ）ベンゼン、１，３−ビス（メルカプトメチルチオ）ベンゼン、１，４−ビス（メルカプトメチルチオ）ベンゼン、１，２−ビス（メルカプトエチルチオ）ベンゼン、１，３−ビス（メルカプトエチルチオ）ベンゼン、１，４−ビス（メルカプトエチルチオ）ベンゼン等が挙げられる。
【００６１】
メルカプト基以外に硫黄原子を含有する複素環含有ジチオールとしては、例えば、３，４−チオフェンジチオール、２，５−ジメルカプト−１，３，４−チアジアゾール等が挙げられる。
【００６２】
上記ジチオール化合物は、１種を単独で用いても、２種以上を混合して用いてもよい。得られる重合性組成物の硬化物の耐衝撃性および透明性の観点より、ジチオール化合物として、１，３−プロパンジチオール、ビス（２−メルカプトエチル）スルフィド、エチレングリコールビス（３−メルカプトプロピオネート）、２，５−ジメルカプトメチル−１，４−ジチアン、４，６−ビス（メルカプトメチルチオ）−１，３−ジチアンおよび２−（２，２−ビス（メルカプトメチルチオ）エチル）−１，３−ジチエタンからなる群より選択される少なくとも１つの化合物を用いることが好ましい。さらに得られる重合性組成物の硬化物の屈折率の観点より、１，３−プロパンジチオール、およびビス（２−メルカプトエチル）スルフィドからなる群より選択される少なくとも１つの化合物を用いることが好ましい。
【００６３】
本実施形態の重合性組成物に用いられるポリチオール成分（Ｃ）は、上述のジチオール化合物に加え、本発明の効果を損なわない範囲で、３価、または４価のチオール化合物を含んでもよい。３価のチオール化合物としては、１，２，３−プロパントリチオール、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、ビス（２，３−ジメルカプトプロピル）スルフィド、およびこれらのチオグリコール酸およびメルカプトプロピオン酸のエステル、トリス（メルカプトメチルチオ）メタン、トリス（メルカプトエチルチオ）メタン等の脂肪族ポリチオール化合物；
１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、１，２，３−トリス（メルカプトメチレンオキシ）ベンゼン、１，２，４−トリス（メルカプトメチレンオキシ）ベンゼン、１，３，５−トリス（メルカプトメチレンオキシ）ベンゼン、１，２，３−トリス（メルカプトエチレンオキシ）ベンゼン、１，２，４−トリス（メルカプトエチレンオキシ）ベンゼン、１，３，５−トリス（メルカプトエチレンオキシ）ベンゼン等の芳香族ポリチオール化合物；
２，４，６−トリメルカプト−ｓ−トリアジン、２，４，６−トリメルカプト−１，３，５−トリアジン等の複素環ポリチオール化合物等が挙げられる。
【００６４】
４価のチオール化合物としては、テトラキス（メルカプトメチル）メタン、ペンタエリスリトールテトラキス（２−メルカプトアセテート）、ペンタエリスリトールテトラキス（３−メルカプトプロピオネート）、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、１，１，３，３−テトラキス（メルカプトメチルチオ）プロパン、１，１，２，２−テトラキス（メルカプトメチルチオ）エタン、
１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、１，２，３，４−テトラキス（メルカプトメチレンオキシ）ベンゼン、１，２，３，５−テトラキス（メルカプトメチレンオキシ）ベンゼン、１，２，４，５−テトラキス（メルカプトエチレンオキシ）ベンゼン、１，２，３，４−テトラキス（メルカプトエチレンオキシ）ベンゼン、１，２，３，５−テトラキス（メルカプトエチレンオキシ）ベンゼン、１，２，４，５−テトラキス（メルカプトエチレンオキシ）ベンゼン、ビス（２，３−ジメルカプトプロピル）スルフィド、チオグリコール酸ビス（２，３−ジメルカプトプロピルエステル）、チオジプロピオン酸ビス（２，３−ジメルカプトプロピルエステル）、ジチオグリコール酸ビス（２，３−ジメルカプトプロピルエステル）、ジチオジプロピオン酸ビス（２，３−ジメルカプトプロピルエステル）等が挙げられる。
【００６５】
本実施形態の重合性組成物は、イソシアナト基のモル数「ａ」に対する、水酸基とメルカプト基の合計モル数（ｂ＋ｃ）の比（（ｂ＋ｃ）／ａ）が、０．７０〜１．３０、好ましくは０．７０〜１．２０、さらに好ましくは０．９０〜１．１０となるように、各成分を含むことが好ましい。ここで、「ａ」は、ポリイソシアネート成分（Ａ）中のイソシアナト基のモル数であり、「ｂ」はポリオール成分（Ｂ）中の水酸基のモル数であり、「ｃ」はポリチオール成分（Ｃ）中のメルカプト基のモル数である。本実施形態の重合性組成物は、上記範囲の量で各成分を含むことにより、その硬化物は、優れた耐衝撃性を有するとともに、透明性と耐熱性とを有し得る。
【００６６】
本実施形態の重合性組成物に含まれるポリオール成分（Ｂ）およびポリチオール成分（Ｃ）は、メルカプト基のモル数「ｃ」に対する水酸基のモル数「ｂ」の比（ｂ／ｃ）が、０．００５〜０．２５であることが好ましく、０．０２５〜０．１００であることがより好ましい。上記範囲の比でポリオール成分（Ｂ）およびポリチオール成分（Ｃ）を含むことにより、得られる重合性組成物の硬化物は、優れた耐衝撃性を有するとともに、透明性と耐熱性とを有し得る。
【００６７】
（その他の成分）
本実施形態の重合性組成物は、適用される用途で所望される特性に応じて、重合触媒、内部離型剤、樹脂改質剤、光安定剤、ブルーイング剤、紫外線吸収剤、酸化防止剤、着色防止剤、染料、フォトクロミック色素等の添加剤をさらに含んでいてもよい。
【００６８】
（重合触媒）
本実施形態の重合性組成物は、重合触媒を含んでもよい。重合触媒としては、ルイス酸、第３級アミン、有機酸、アミン有機酸塩等が挙げられ、ルイス酸、アミン、アミン有機酸塩が好ましく、ジメチル錫クロライド、ジブチル錫ジクロライド、ジブチル錫ラウレートがより好ましい。
【００６９】
（内部離型剤）
本実施形態の重合性組成物は、成形後におけるモールドからの離型性を改善する目的で、内部離型剤を含んでもよい。内部離型剤としては、酸性リン酸エステルを用いることができる。酸性リン酸エステルとしては、リン酸モノエステル、リン酸ジエステルを挙げることができ、それぞれ単独または２種類以上混合して使用することできる。内部離型剤の市販品としては、例えば、ＳＴＥＰＡＮ社製のＺｅｌｅｃＵＮ、三井化学株式会社製のＭＲ用内部離型剤、城北化学工業社製のＪＰシリーズ、東邦化学工業社製のフォスファノールシリーズ、大八化学工業社製のＡＰ、ＤＰシリーズ等を用いることができる。
【００７０】
（樹脂改質剤）
本実施形態の重合性組成物は、得られる硬化物の光学物性、耐衝撃性、比重等の諸物性の調節および、当該組成物の粘度やポットライフの調整を目的に、樹脂改質剤を含んでもよい。樹脂改質剤としては、例えば、エピスルフィド化合物、上記ポリオール化合物とは別のアルコール化合物、上記アミン化合物とは別のアミン化合物、エポキシ化合物、有機酸およびその無水物、（メタ）アクリレート化合物等を含むオレフィン化合物等が挙げられる。
【００７１】
（光安定剤）
光安定剤としては、２，２，６，６−テトラメチルピペリジン骨格または１，２，２，６，６−ペンタメチルピペリジン骨格をもつ化合物であるヒンダードアミン系化合物を用いることができる。ヒンダードアミン系化合物は、市販品として、Ｃｈｅｍｔｕｒａ社製のＬｏｗｉｌｉｔｅ７６、Ｌｏｗｉｌｉｔｅ９２、ＢＡＳＦ社製のＴｉｎｕｖｉｎ１４４、Ｔｉｎｕｖｉｎ２９２、Ｔｉｎｕｖｉｎ７６５、ＡＤＥＫＡ社製のアデカスタブＬＡ−５２、ＬＡ−７２、城北化学工業社製のＪＦ−９５等を挙げることができる。
【００７２】
（ブルーイング剤）
ブルーイング剤としては、可視光領域のうち橙色から黄色の波長域に吸収帯を有し、樹脂からなる光学材料の色相を調整する機能を有するものが挙げられる。ブルーイング剤は、さらに具体的には、青色から紫色を示す物質を含む。
【００７３】
（紫外線吸収剤）
紫外線吸収剤としては、ベンゾフェノン系化合物、トリアジン系化合物、ベンゾトリアゾール系化合物等を挙げられる。
【００７４】
ベンゾフェノン系紫外線吸収剤としては、２，２'−ジヒドロキシ−４−メトキシベンゾフェノン、２−ヒドロキシ−４−アクリロイルオキシベンゾフェノン、２−ヒドロキシ−４−アクリロイルオキシ−５−ｔｅｒｔ−ブチルベンゾフェノン、２−ヒドロキシ−４−アクリロイルオキシ−２'，４'−ジクロロベンゾフェノン等が挙げられる。
【００７５】
トリアジン系紫外線吸収剤としては、２−［４−［（２−ヒドロキシ−３−ドデシルオキシプロピル）オキシ］−２−ヒドロキシフェニル］４，６−ビス（２，４−ジメチルフェニル）−１，３，５−トリアジン、２−［４−（２−ヒドロキシ−３−トリデシルオキシプロピル）オキシ］−２−ヒドロキシフェニル］−４，６−ビス（２，４ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブチルオキシフェニル）−６−（２，４−ビス−ブチルオキシフェニル）−１，３，５−トリアジン、２−［２−ヒドロキシ−４−（１−オクチルオキシカルボニルエトキシ）フェニル］−４，６−ビス（４−フェニルフェニル）−１，３，５−トリアジン等が挙げられる。
【００７６】
ベンゾトリアゾール系紫外線吸収剤としては、２−（２Ｈ−ベンゾトリアゾール−２−イル）−４−メチルフェノール、２−（２Ｈ−ベンゾトリアゾール−２−イル）−４−ｔｅｒｔ−オクチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４，６−ジ−ｔｅｒｔ−ペンチルフェノール、２−（５−クロロ−２Ｈ−ベンゾトリアゾール−２−イル）−４−メチル−６−ｔｅｒｔ−ブチルフェノール、２−（５−クロロ−２Ｈ−ベンゾトリアゾール−２−イル）−２，４−ｔｅｒｔ−ブチルフェノール、２，２'−メチレンビス［６−（２Ｈ−ベンゾトリアゾール−２−イル）−４−（１，１，３，３−テトラメチルブチル）フェノール］等が挙げられる。これらの紫外線吸収剤は、１種を単独で用いてもよいし、２種以上を組み合わせて用いてもよい。
【００７７】
＜光学材料用重合性組成物の製造方法＞
本実施形態の光学材料用重合性組成物は、ポリイソシアネート成分（Ａ）、ポリオール成分（Ｂ）、およびポリチオール成分（Ｃ）、ならびに必要に応じてその他の成分を一括で混合する方法、または、ポリイソシアネート成分（Ａ）とポリオール成分（Ｂ）とを反応させてプレポリマーを得た後、このプレポリマーにポリチオール成分（Ｃ）を添加混合する方法により調製される。
【００７８】
＜硬化物＞
本実施形態の重合性組成物を重合することにより硬化物が得られる。硬化物は、モールドの形状により様々な形状として得ることができる。重合方法は、従来公知の方法を挙げることができ、その条件は特に限定されない。
【００７９】
本実施形態において、硬化物の製造方法は、特に限定されないが、好ましい製造方法として注型重合が挙げられる。はじめに、ガスケットまたはテープ等で保持された成形モールド間に重合性組成物を注入する。この時、得られる硬化物に要求される物性によっては、必要に応じて、減圧下での脱泡処理や加圧、減圧等の濾過処理等を行うことが好ましい場合がある。
【００８０】
重合条件については、成分（Ａ）〜成分（Ｃ）の種類と使用量、触媒の種類と使用量、モールドの形状等によって条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
【００８１】
本実施形態の硬化物は、必要に応じて、アニール等の処理を行ってもよい。処理温度は通常５０〜１５０℃の間で行われるが、９０〜１４０℃で行うことが好ましく、１００〜１３０℃で行うことがより好ましい。
【００８２】
また、本実施形態において、光学材料用重合性組成物を加熱硬化させて得られる硬化物は、たとえば光学材料として使用することができるか、または光学材料の一部を構成することができる。本実施形態の硬化物は、無色透明で外観に優れるとともに、高屈折率、高アッベ数などの光学特性に優れ、また耐衝撃性および耐熱性に優れている。そのため、硬化物を所望の形状とし、必要に応じてコート層や他の部材等を設けることにより、様々な光学材料として用いることができる。
【００８３】
＜光学材料＞
本実施形態の光学材料としては、プラスチックレンズ、カメラレンズ、発光ダイオードのレンズ、発光ダイオードのレンズケース、プリズム、光ファイバー、情報記録基板、フィルター等を挙げることができる。特に、プラスチックレンズ、カメラレンズ、発光ダイオードのレンズ、発光ダイオードのレンズケース等の光学材料または光学素子として好適である。
【００８４】
本実施形態の硬化物を含むプラスチックレンズは、必要に応じて、当該硬化物からなるレンズ基材の片面または両面にコーティング層を施して、積層プラスチックレンズとして用いてもよい。コーティング層としては、プライマー層、ハードコート層、反射防止膜層、防曇コート膜層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【００８５】
これらのコーティング層はそれぞれ、赤外線から目を守る目的で赤外線吸収剤、レンズの耐候性を向上する目的で光安定剤や酸化防止剤、レンズのファッション性を高める目的で染料や顔料、さらにフォトクロミック染料やフォトクロミック顔料、帯電防止剤、その他、レンズの性能を高めるための公知の添加剤を併用してもよい。ハードコート層、反射防止コート等のコート層またプライマー層を設けてもよい。
【００８６】
本実施形態の硬化物を含むプラスチックレンズはファッション性やフォトクロミック性の付与などを目的として、目的に応じた色素を用い、染色して使用してもよい。レンズの染色は公知の染色方法で実施可能である。
また、本実施形態の光学材料の製造方法は、たとえば、本実施形態の重合性組成物を注型重合する工程を含む。
【００８７】
以上、本実施形態に基づき本開示を説明したが、本開示の効果を損なわない範囲で様々な構成を採用することができる。
【実施例】
【００８８】
以下、本発明を実施例および比較例により説明するが、本発明はこれらに限定されるものではない。まず、本発明の実施例における成形体の評価項目および評価方法を以下に示す。
【００８９】
＜評価方法＞
・透明性（ＨＡＺＥ）：日本電色工業株式会社製のヘイズメーター（型番：ＮＤＨ  ２０００）を使用し、２．５ｍｍ厚の平板状の硬化物のＨＡＺＥ値を測定した。結果を数値として表１に示す。
・耐熱性（ガラス転移温度Ｔｇ（℃））：硬化物（２．５ｍｍ厚）の試験サンプルを、幅５ｍｍ、長さ３０ｍｍのサイズに加工した。次いで、この試験サンプルに対して、動的粘弾性測定装置（Ｐｅｒｋｉｎ  Ｅｌｍｅｒ社製  Ｄｙｎａｍｉｃ  Ｍｅｃｈａｎｉｃａｌ  Ａｎａｌｙｚｅｒ  モデル：ＤＭＡ８０００）を用いて、曲げモード、チャック間距離１３ｍｍ、昇温速度３℃／ｍｉｎ、測定周波数１．０Ｈｚの条件で、試験サンプルの動的粘弾性を測定した。ｔａｎδのピーク温度をＴｇとして算出し、その結果を数値として表１に示した。
【００９０】
・曲げ強度（曲げ弾性率）：厚さ２．５ｍｍ、幅２５ｍｍ、長さ６５ｍｍの樹脂平板を作製し、ＳＨＩＭＡＤＺＵ社製ＡＵＴＯＧＲＡＰＨ  ＡＧＳ−Ｊを用いて、３点曲げモードで測定し、試験片に２０Ｎ−３０Ｎの力がかかった範囲より弾性率を求めた。
【００９１】
・耐衝撃性（ＩＺＯＤ）：厚さ２．５ｍｍで幅１０．０ｍｍ、長さ７０．０ｍｍの樹脂平板（ノッチなし）を作製し、東洋精機社製のＩＺＯＤ衝撃試験機（ハンマー容量４０ｋｇｆ）を用い試験した。試験の結果、樹脂平板が破断しなかったものを「Ａ」、破断したものを「Ｂ」とし、破断したものについては、算出される衝撃強度を示した。
・耐衝撃性（パンクチャー試験）：厚さ２．５ｍｍ、直径８１ｍｍの４カーブ形状のレンズを作製し、高速衝撃試験機（島津製作所社製、島津  ＨＹＤＲＯ  ＳＨＯＴ  ＨＩＴＳ−Ｐ−１０）を用いて以下の条件で実施した。
パンクチャー点はＸ軸の交点付近とした。
ストライカー径  ：  １／２インチΦ
支持台径  ：  上穴  ：  ２．５インチΦ、下穴  ：  ４０ｍｍΦ
試験速度  ：  １５  ｍ／ｓ
試験温度  ：  ２３℃
破壊タイプ  ：  「Ｂ」  脆性破壊
「Ｄ」  延性破壊
パンクチャー試験における最大衝撃力点における変位が１５．０  ｍｍ以上のものは「Ａ」、１０．０ｍｍを超え１５．０ｍｍ未満のものを「Ｂ」、１０．０ｍｍ以下のものを「Ｃ」と評価した。
・耐衝撃性（ハンマー打撃試験）：厚さ２．５ｍｍの樹脂平板に対して、プラスドライバーを突き立て、樹脂平板が破断せず、プラスドライバー状に穴が開いたものは「Ａ」、樹脂が２片以上に割れたものは「Ｂ」と評価した。
【００９２】
［実施例１］
ジブチルスズジクロライド０．０４重量部、ブトキシエチルアシッドフォスフェート（モノ、ジエステル混合物）０．１２重量部（城北化学工業株式会社製、商品名「ＪＰ５０６Ｈ」）、１，４−ビス（イソシアナトメチル）シクロヘキサン２２．３９重量部（三井化学株式会社製、商品名「フォルティモ」、「１，４−Ｈ６ＸＤＩ」と略す）を混合溶解し均一溶液とした。当該溶液に平均分子量が１０００のポリテトラメチレンオキシド５．７６重量部（富士フィルム和光純薬株式会社製、商品名「ポリテトラメチレンオキシド１，０００」、「ＰＴＭＥＧ１０００」と略す）を滴下装入し、２０℃で１時間反応させた。その後当該溶液に１，３−プロパンジチオール  １１．８５重量部（富士フィルム和光純薬株式会社製）を混合し均一溶液とした。当該溶液を０℃に冷却後、４００Ｐａにして脱泡を３０分間行った後に成形モールドへ注入した。これを１３０℃に加温したオーブンへ投入し、１３０℃、５時間の条件で重合した。重合終了後、オーブンから取り出して成形モールドからの離型作業を行った。離型性は良好であり、モールドの剥離は見られなかった。
得られた成形体の評価結果を表１に示す。
【００９３】
［実施例２］
ジブチルスズジクロライド０．０６５重量部、ブトキシエチルアシッドフォスフェート（モノ、ジエステル混合物）０．１９５重量部（城北化学工業株式会社製、商品名「ＪＰ５０６Ｈ」）、１，４−ビス（イソシアナトメチル）シクロヘキサン（１，４−Ｈ６ＸＤＩ）２１．１４重量部（三井化学株式会社製、商品名「フォルティモ」）、１，３−ビス（イソシアナトメチル）シクロヘキサン７．０５重量部（三井化学株式会社製、商品名「タケネート６００」、「１，３−Ｈ６ＸＤＩ」と略す）、ジフェニルメタンジイソシアネート（「ＭＤＩ」と略す）９．０９重量部を混合溶解し均一溶液とした。当該溶液に平均分子量が１０００のポリテトラメチレンオキシド（ＰＴＭＥＧ１０００）９．０７重量部（富士フィルム和光純薬株式会社製、商品名「ポリテトラメチレンオキシド１，０００」）を滴下装入し、２０℃で１時間反応させた。その後当該溶液に１，３−プロパンジチオール１８．６５重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表１に示す。
【００９４】
［実施例３］
ジブチルスズジクロライド０．０４重量部、ブトキシエチルアシッドフォスフェート（モノ、ジエステル混合物）０．１２重量部  （城北化学工業株式会社製、商品名「ＪＰ５０６Ｈ」）、１，４−ビス（イソシアナトメチル）シクロヘキサン（１，４−Ｈ６ＸＤＩ）１１．２０重量部（三井化学株式会社製、商品名「フォルティモ」）、１，３−ビス（イソシアナトメチル）シクロヘキサン（１，３−Ｈ６ＸＤＩ）１１．２０重量部（三井化学株式会社製、商品名「タケネート６００」）を混合溶解し均一溶液とした。当該溶液に平均分子量が１０００のポリテトラメチレンオキシド（ＰＴＭＥＧ１０００）５．８０重量部（富士フィルム和光純薬株式会社製、商品名「ポリテトラメチレンオキシド１，０００」）を滴下装入し、２０℃で１時間反応させた。その後当該溶液に１，３−プロパンジチオール１１．８０重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表１に示す。
【００９５】
［実施例４］
ジブチルスズジクロライド０．０３重量部、ブトキシエチルアシッドフォスフェート（モノ、ジエステル混合物）０．０９重量部  （城北化学工業株式会社製、商品名「ＪＰ５０６Ｈ」）、１，４−ビス（イソシアナトメチル）シクロヘキサン（１，４−Ｈ６ＸＤＩ）１０．２６重量部（三井化学株式会社製、商品名「フォルティモ」）、１，３−ビス（イソシアナトメチル）シクロヘキサン（１，３−Ｈ６ＸＤＩ）３．４２重量部（三井化学株式会社製、商品名「タケネート６００」）、ジフェニルメタンジイソシアネート（ＭＤＩ）４．４１重量部を混合溶解し均一溶液とした。当該溶液に平均分子量が６５０のポリテトラメチレンオキシド２．５６重量部（富士フィルム和光純薬株式会社製、商品名「ポリテトラメチレンオキシド  ６５０」、「ＰＴＭＥＧ６５０」と略す）を滴下装入し、２０℃で１時間反応させた。その後当該溶液に１，３−プロパンジチオール９．０５重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表１に示す。
【００９６】
［実施例５］
ジブチルスズジクロライド０．０３重量部、ブトキシエチルアシッドフォスフェート（モノ、ジエステル混合物）０．０９重量部  （城北化学工業株式会社製、商品名「ＪＰ５０６Ｈ」）、１，４−ビス（イソシアナトメチル）シクロヘキサン（１，４−Ｈ６ＸＤＩ）９．２４重量部（三井化学株式会社製、商品名「フォルティモ」）、１，３−ビス（イソシアナトメチル）シクロヘキサン（１，３−Ｈ６ＸＤＩ）３．０９重量部（三井化学株式会社製、商品名「タケネート６００」）、ジフェニルメタンジイソシアネート（ＭＤＩ）３．９６重量部を混合溶解し均一溶液とした。当該溶液に平均分子量が１４００のポリテトラメチレンオキシド５．５５重量部（富士フィルム和光純薬株式会社製、商品名「ポリテトラメチレンオキシド  １４００」、「ＰＴＭＥＧ１４００」と略す）を滴下装入し、２０℃で１時間反応させた。その後当該溶液に１，３−プロパンジチオール８．１６重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表１に示す。
【００９７】
［実施例６］
ジブチルスズジクロライド０．０５重量部、ブトキシエチルアシッドフォスフェート（モノ、ジエステル混合物）０．１５重量部  （城北化学工業株式会社製、商品名「ＪＰ５０６Ｈ」）、１，４−ビス（イソシアナトメチル）シクロヘキサン（１，４−Ｈ６ＸＤＩ）１７．１４重量部（三井化学株式会社製、商品名「フォルティモ」）、１，３−ビス（イソシアナトメチル）シクロヘキサン（１，３−Ｈ６ＸＤＩ）５．７２重量部（三井化学株式会社製、商品名「タケネート６００」）、ジフェニルメタンジイソシアネート（ＭＤＩ）７．３７重量部を混合溶解し均一溶液とした。当該溶液に平均分子量が１０００のポリテトラメチレンオキシド（ＰＴＭＥＧ１０００）３．６９重量部（富士フィルム和光純薬株式会社製、商品名「ポリテトラメチレンオキシド  １０００」）、平均分子量が２５０のポリテトラメチレンオキシド０．９６重量部（ＳＩＧＭＡ−ＡＬＤＲＩＣＨ社製、ポリ（テトラヒドロフラン）、「ＰＴＭＥＧ２５０」と略す）を滴下装入し、２０℃で１時間反応させた。その後当該溶液に１，３−プロパンジチオール１５．１２重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表２に示す。
【００９８】
［実施例７］
ジブチルスズジクロライド０．０５重量部、ブトキシエチルアシッドフォスフェート（モノ、ジエステル混合物）０．１５重量部（城北化学工業株式会社製、商品名「ＪＰ５０６Ｈ」）、１，４−ビス（イソシアナトメチル）シクロヘキサン（１，４−Ｈ６ＸＤＩ）１６．６７重量部（三井化学株式会社製、商品名「フォルティモ」）、１，３−ビス（イソシアナトメチル）シクロヘキサン（１，３−Ｈ６ＸＤＩ）５．５６重量部（三井化学株式会社製、商品名「タケネート６００」）、ジフェニルメタンジイソシアネート（ＭＤＩ）７．１６重量部を混合溶解し均一溶液とした。当該溶液に平均分子量が１４００のポリテトラメチレンオキシド（ＰＴＭＥＧ１４００）４．９７重量部（富士フィルム和光純薬株式会社製、商品名「ポリテトラメチレンオキシド  １４００」）、平均分子量が２５０のポリテトラメチレンオキシド（ＰＴＭＥＧ２５０）０．９４重量部（ＳＩＧＭＡ−ＡＬＤＲＩＣＨ社製、ポリ（テトラヒドロフラン））を滴下装入し、２０℃で１時間反応させた。その後当該溶液に１，３−プロパンジチオール１４．７１重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表２に示す。
【００９９】
［比較例１］
ジブチルスズジクロライド０．０３重量部、ブトキシエチルアシッドフォスフェート（モノ、ジエステル混合物）０．０９重量部（城北化学工業株式会社製、商品名「ＪＰ５０６Ｈ」）、１，４−ビス（イソシアナトメチル）シクロヘキサン（１，４−Ｈ６ＸＤＩ）１８．８４重量部（三井化学株式会社製、商品名「フォルティモ」）を混合溶解し均一溶液とした。当該溶液に平均分子量が２５０のポリテトラメチレンオキシド（ＰＴＭＥＧ２５０）１．２０重量部（ＳＩＧＭＡ−ＡＬＤＲＩＣＨ社製、ポリ（テトラヒドロフラン））を滴下装入し、２０℃で１時間反応させた。その後当該溶液に１，３−プロパンジチオール９．９６重量部（富士フィルム和光純薬株式会社製）を混合し均一溶液とした。当該溶液を０℃に冷却後、４００Ｐａにして脱泡を３０分間行った後に成形モールドへ注入した。これを１３０℃に加温したオーブンへ投入し、１３０℃  ５時間の条件で重合した。重合終了後、オーブンから取り出して成形モールドからの離型作業を行った。離型性は良好であり、モールドの剥離は見られなかった。
得られた成形体の評価結果を表３に示す。
【０１００】
［比較例２］
ジブチルスズジクロライド０．０３重量部、ブトキシエチルアシッドフォスフェート（モノ、ジエステル混合物）０．０９重量部  （城北化学工業株式会社製、商品名「ＪＰ５０６Ｈ」）、１，４−ビス（イソシアナトメチル）シクロヘキサン（１，４−Ｈ６ＸＤＩ）８．２５重量部（三井化学株式会社製、商品名「フォルティモ」）、１，３−ビス（イソシアナトメチル）シクロヘキサン（１，３−Ｈ６ＸＤＩ）８．２５重量部（三井化学株式会社製、商品名「タケネート６００」）を混合溶解し均一溶液とした。当該溶液に平均分子量が２５０のポリテトラメチレンオキシド（ＰＴＭＥＧ２５０）１．０５重量部（ＳＩＧＭＡ−ＡＬＤＲＩＣＨ社製、ポリ（テトラヒドロフラン））を滴下装入し、２０℃で１時間反応させた。その後当該溶液にビス（２−メルカプトエチル）スルフィド（「ＭＥＳ」と略す）１２．４５重量部（丸善石油化学株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃  、４時間の条件で重合した。重合終了後、オーブンから取り出して成形モールドからの離型作業を行った。離型性は良好であり、モールドの剥離は見られなかった。
得られた成形体の評価結果を表３に示す。
【０１０１】
［比較例３］
ジブチルスズジクロライド０．０３重量部、ブトキシエチルアシッドフォスフェート（モノ、ジエステル混合物）０．０９重量部（城北化学工業株式会社製、商品名「ＪＰ５０６Ｈ」）、１，３−ビス（イソシアナトメチル）シクロヘキサン（１，３−Ｈ６ＸＤＩ）１６．８０重量部（三井化学株式会社製、商品名「タケネート６００」）を混合溶解し均一溶液とした。当該溶液に平均分子量が１０００のポリテトラメチレンオキシド（ＰＴＭＥＧ１０００）４．３２重量部（富士フィルム和光純薬株式会社製、商品名「ポリテトラメチレンオキシド  １，０００」）を滴下装入し、２０℃で１時間反応させた。その後当該溶液に１，３−プロパンジチオール８．８８重量部（富士フィルム和光純薬株式会社製）を混合し均一溶液とした。当該溶液を０℃に冷却後、４００Ｐａにして脱泡を３０分間行った後に成形モールドへ注入した。これを１００℃に加温したオーブンへ投入し、１００℃、２４時間の条件で重合した。重合終了後、オーブンから取り出して成形モールドからの離型作業を行った。離型性は良好であり、モールドの剥離は見られなかった。
得られた成形体の評価結果を表３に示す。
【０１０２】
［比較例４］
ジブチルスズジクロライド０．０５重量部、ブトキシエチルアシッドフォスフェート（モノ、ジエステル混合物）０．１５重量部（城北化学工業株式会社製、商品名「ＪＰ５０６Ｈ」）、１，４−ビス（イソシアナトメチル）シクロヘキサン（１，４−Ｈ６ＸＤＩ）２４．１２重量部（三井化学株式会社製、商品名「フォルティモ」）を混合溶解し均一溶液とした。当該溶液に平均分子量が１０００のポリテトラメチレンオキシド（ＰＴＭＥＧ１０００）５．２２重量部（富士フィルム和光純薬株式会社製、商品名「ポリテトラメチレンオキシド  １，０００」）を滴下装入し、２０℃で１時間反応させた。その後当該溶液に４−メルカプトメチル−１，８−ジメルカプト−３，６−ジチアオクタン（「ＧＳＴ」と略す）２０．６６重量部を混合し均一溶液とした。当該溶液を０℃に冷却後、４００Ｐａにして脱泡を３０分間行った後に成形モールドへ注入した。これを１００℃に加温したオーブンへ投入し、１００℃  ２４時間の条件で重合した。重合終了後、オーブンから取り出して成形モールドからの離型作業を行った。離型性は良好であり、モールドの剥離は見られなかった。
得られた成形体の評価結果を表３に示す。
【０１０３】
【表１】
2020164839.tif 000002
【０１０４】
【表２】
2020164839.tif 000003
【０１０５】
【表３】
2020164839.tif 000004